(57)【要約】      （修正有）【課題】臭気や腐食性、吸湿性の問題がなく、環境にやさしい新しいタイプの重合制御剤を用いて分子量の制御されたポリマーの製造法の提供。【解決手段】縮合多環芳香族骨格（キノン骨格）を有する重合制御剤を連続又は逐次添加して、ラジカル重合開始剤を用いてラジカル重合性化合物をラジカル重合する、ポリマーの製造法。該重合制御剤は水素原子、アルキル基、アリール基、アラルキル基、ヒドロキシ基、アルコキシ基、アリールオキシ基、ハロゲン原子、アミノ基で置換されていてもよい。【選択図】なし【特許請求の範囲】
【請求項１】
下記一般式（１）で表される縮合多環芳香族骨格を有する重合制御剤の存在下、ラジカル重合開始剤を用いてラジカル重合性化合物をラジカル重合することを特徴とする、ポリマーの製造法。
【化１】
2015164995.tif 000011
（（１）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｘ及びＹはそれぞれ独立して水素原子、ヒドロキシ基、アルキル基、アルコキシ基、アミノ基、又はハロゲン原子を表すが、Ｘ及びＹは、前記置換基に代えて、互いに結合して飽和又は不飽和の６員環を形成してもよい。このＸとＹによって形成される６員環はさらにアルキル基、アリール基、アラルキル基、ヒドロキシ基、アルコキシ基、アリールオキシ基又はハロゲン原子が置換していてもよい。）
【請求項２】
一般式（１）において、ｎが４であり、Ｒが水素原子であり、Ｘ及びＹが水素原子であることを特徴とする、請求項１に記載のポリマーの製造法。
【請求項３】
ラジカル重合開始剤を含有する溶媒に、ラジカル重合性化合物及び下記一般式（１）で表される縮合多環芳香族骨格を有する重合制御剤を連続又は逐次添加して重合することを特徴とする、ポリマーの製造法。
【化２】
2015164995.tif 000012
（（１）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｘ及びＹはそれぞれ独立して水素原子、ヒドロキシ基、アルキル基、アルコキシ基、アミノ基、又はハロゲン原子を表すが、Ｘ及びＹは、前記置換基に代えて、互いに結合して飽和又は不飽和の６員環を形成してもよい。このＸとＹによって形成される６員環はさらにアルキル基、アリール基、アラルキル基、ヒドロキシ基、アルコキシ基、アリールオキシ基又はハロゲン原子が置換していてもよい。）
【請求項４】
ラジカル重合開始剤を含有する溶媒に、ラジカル重合性化合物及び重合制御剤を連続又は逐次添加して重合する請求項３に記載のポリマーの製造法において、さらにラジカル重合開始剤を追加で連続又は逐次添加して重合することを特徴とする、ポリマーの製造法。
【請求項５】
ラジカル重合開始剤を含有する溶媒に、ラジカル重合性化合物と重合制御剤を連続又は逐次添加して重合する請求項３又は４に記載のポリマーの製造法において、重合反応時のラジカル重合系内のラジカル重合開始剤の濃度を０．０００１重量％以上１０重量％以下の範囲内に調整することを特徴とする、ポリマーの製造法。
【請求項６】
ラジカル重合開始剤が、熱ラジカル重合開始剤である請求項１乃至５のいずれか１項に記載のポリマーの製造法。
【請求項７】
ラジカル重合開始剤が、ヒドロペルオキシドとラジカル重合促進剤との混合物である請求項１乃至６のいずれか１項に記載のポリマーの製造法。
【請求項８】
ラジカル重合性化合物が、少なくとも（メタ）アクリル酸、（メタ）アクリル酸エステルまたはスチレンを含むものである請求項１乃至７のいずれか１項に記載のポリマーの製造法。
【発明の詳細な説明】
【技術分野】
【０００１】
本発明は、分子量の制御されたポリマーを得るためにラジカル重合性化合物に適用可能な縮合多環芳香族骨格を有する重合制御剤を用いたポリマーの製造方法に関するものである。
【背景技術】
【０００２】
ラジカル重合性化合物は、合成樹脂の原料として工業的に広範に利用されている有機化合物であり、このようなラジカル重合性化合物としては、アクリル酸、メタクリル酸、及びそれらのエステル、スチレン系化合物等の多種の化合物が知られている。
【０００３】
これらラジカル重合性化合物の重合過程において、目的とする用途に応じて生成ポリマーの分子量を調節することは有益である。特に、コーティング剤、接着剤、粘着剤、紙力増強剤、バインダー、レジストなどの用途に用いるとき、分子量調整は重要な技術となっている。
【０００４】
ラジカル重合性化合物の重合反応において分子量を調整する技術としては種々あるが、重合系へ重合制御剤を添加する方法が良く用いられる。この重合制御剤としては、従来はおもに四塩化炭素に代表されるハロゲン化炭化水素、ｔｅｒｔ−あるいはｎ−ドデシルメルカプタンに代表されるアルキルメルカプタン化合物あるいはスルフィド化合物などが使用されている（例えば、特許文献１〜３参照。）。
【０００５】
例えば、塗料、接着剤やシーリング材などの用途に、低分子量のアクリルポリマーなどが多く用いられてきているが、このような低分子量のアクリルポリマーを製造する場合には、重合制御剤としてのメルカプタン化合物が用いられる（例えば、特許文献４〜６参照。）。
【０００６】
また、スチレンの重合においては、平均分子量や分子量分布、メルトフローインデックスなどを調整するためメルカプタン系の重合制御剤が添加されている（例えば、特許文献７、８参照。）。
【０００７】
また、複写機やプリンターに用いられる重合トナーの製造において、スチレン系モノマーとアクリル系モノマーの重合の際、低分子量化とシャープな分子量分布を得るために、ｔ−ドデシルメルカプタン、２−メルカプトエタノールなどのメルカプタン系あるいは四塩化炭素、トリクロロブロモメタン等のハロゲン系の重合制御剤が用いられている（例えば、特許文献９、１０、１１参照。）。
【０００８】
更に又、平板印刷用レジストやプリント基板のレジストにおいては、露光により硬化した部分の耐水性や皮膜強度が必要となるため、重合制御剤による重合状態の調整が必要となる（特許文献１２参照。）。
【０００９】
一方、重合制御剤は上記のように分子量を調整するだけでなく、一般にその反応機構から、ポリマー末端に自らの残基を付与することも知られている（例えば、非特許文献１〜３参照。）。そのことを利用して、官能基を有した重合制御剤を用いることにより、ポリマー末端に官能基を付与する手法も提案されている（例えば、特許文献１３、１４、非特許文献４、５参照。）。
【００１０】
又、一方、本発明の縮合多環芳香族骨格を有する化合物はキノン骨格を有している。このようなキノン骨格を有する化合物が、重合禁止剤として用いられた例はいくつか認められる。例えば、ベンゾキノンが重合禁止剤として用いられるという例が知られている（特許文献１５参照。）。しかし、このベンゾキノンは、重合禁止剤として用いられているものであり、ポリマーの分子量等を制御するという意味での重合制御剤として用いられているものではない。また、重合制御剤としての効果についての示唆もない。
【先行技術文献】
【特許文献】
【００１１】
【特許文献１】特開２００９−５２２４１１号公報
【特許文献２】特開２００８−５１９１３７号公報
【特許文献３】特開平９−１１８８４１号公報
【特許文献４】特公昭５８−４５５号公報
【特許文献５】特開昭５５−５９５０号公報
【特許文献６】特公昭４６−４０６９３号公報
【特許文献７】特開２００２−２４１４１３号公報
【特許文献８】特開２００９−１９７１０５号公報
【特許文献９】特開平７−３３０９１２号公報
【特許文献１０】特開２００４−２２４８４０号公報
【特許文献１１】特開２０１０-１９７９５４号公報
【特許文献１２】特開２００６‐９１４７９号公報
【特許文献１３】特公昭５７−１０８５０号公報
【特許文献１４】特開２０１０−２２２２８５号公報
【特許文献１５】特表２００１−５１４２８０号公報
【非特許文献】
【００１２】
【非特許文献１】ジー・オーディアン（Ｇ．Ｏｄｉａｎ）著、プリンシプルズ・オブ・ポリメリゼーション（Ｐｒｉｎｃｉｐｌｅｓ ｏｆ Ｐｏｌｙｍｅｒｉｚａｔｉｏｎ）、第４版、２００４年、ジョン・ウィリー・アンド・サンズ（Ｊｏｈｎ Ｗｉｌｅｙ ＆ Ｓｏｎｓ）、ニューヨーク（Ｎｅｗ Ｙｏｒｋ）、２３８頁
【非特許文献２】大津隆行著「高分子合成の化学」（化学同人、１９７９）９３頁
【非特許文献３】蒲池幹治編「ラジカル重合ハンドブック」（ＮＴＳ、２０１０）４７頁
【非特許文献４】田中斎文、西田 治男、遠藤 剛、マクロモレキュールズ（Ｍａｃｒｏｍｏｌｅｃｕｌｅｓ）、２００９年、第４２巻、２９３−２９８頁
【非特許文献５】小川哲夫、塗料の研究（関西ペイント）、Ｎｏ．１３７、Ｏｃｔ、２００１年、１１頁
【発明の概要】
【発明が解決しようとする課題】
【００１３】
従来より用いられている重合制御剤、例えばハロゲン化炭化水素、中でも四塩化炭素は、地球のオゾン層を破壊するなど環境上の問題があり、アルキルメルカプタンやスルフィドは臭気が強く取扱い上問題があるうえ、樹脂に臭気が残るという問題があった。また、これらチオール系重合制御剤では、エン・チオール反応が貯蔵中に発生するため、硬化性組成物の粘度上昇やゲル化が起こるという貯蔵安定性が劣るという問題もある。更に又、これらチオール系重合制御剤では、硫黄含有ガスを発生し、重合体から脱離し金属を腐食させるという問題もある。
【００１４】
また、これらの重合制御剤を用いた場合、当然に重合末端に硫黄などが取り込まれることとなり、容器等を腐食させ、樹脂が吸湿性となり、さらに樹脂を廃棄処理するときに環境問題となる。一方、アルファメチルスチレンダイマーは、環境上の問題は少なく、広く使用されているが、依然として臭気を有するという問題がある。
【００１５】
また、重合制御剤が成長ポリマー末端に付加し連鎖移動することが知られており、そのことを利用して末端に官能基を有するポリマーを製造することも提案されている（例えば、特許文献１１、１２、非特許文献４、５参照。）。しかしながら、それらの重合制御剤はいずれも上記のハロゲン化炭化水素、アルキルメルカプタン、アルファメチルスチレンダイマーの誘導体であり、上述の欠点をそのまま有していると言わざるを得ない。
【００１６】
よって、本発明は、臭気や腐食性、吸湿性の問題がなく、環境にやさしい新しいタイプの重合制御剤を用いて分子量の制御されたポリマーの製造法を提供することにある。
【課題を解決するための手段】
【００１７】
そこで、本発明者らは、前記課題を解決するため、ラジカル重合性化合物の重合制御剤につき鋭意検討した結果、縮合多環芳香族骨格を有する重合制御剤の存在下、ラジカル重合開始剤を用いてラジカル重合性化合物をラジカル重合することによって分子量の制御されたポリマーを製造できることを見出し、本発明を完成した。
【００１８】
第一の発明は、下記一般式（１）で表される縮合多環芳香族骨格を有する重合制御剤の存在下、ラジカル重合開始剤を用いてラジカル重合性化合物をラジカル重合することを特徴とする、ポリマーの製造法に存する。
【００１９】
【化１】
2015164995.tif 000002
【００２０】
（（１）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｘ及びＹはそれぞれ独立して水素原子、ヒドロキシ基、アルキル基、アルコキシ基、アミノ基、又はハロゲン原子を表すが、Ｘ及びＹは、前記置換基に代えて、互いに結合して飽和又は不飽和の６員環を形成してもよい。このＸとＹによって形成される６員環はさらにアルキル基、アリール基、アラルキル基、ヒドロキシ基、アルコキシ基、アリールオキシ基又はハロゲン原子が置換していてもよい。）
【００２１】
第二の発明は、上記一般式（１）において、ｎが４であり、Ｒが水素原子であり、Ｘ及びＹが水素原子であることを特徴とする、第一の発明に記載のポリマーの製造法に存する。
【００２２】
第三の発明は、ラジカル重合開始剤を含有する溶媒に、ラジカル重合性化合物及び下記一般式（１）で表される縮合多環芳香族骨格を有する重合制御剤を連続又は逐次添加して重合することを特徴とする、ポリマーの製造法に存する。
【００２３】
【化２】
2015164995.tif 000003
【００２４】
（（１）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｘ及びＹはそれぞれ独立して水素原子、ヒドロキシ基、アルキル基、アルコキシ基、アミノ基、又はハロゲン原子を表すが、Ｘ及びＹは、前記置換基に代えて、互いに結合して飽和又は不飽和の６員環を形成してもよい。このＸとＹによって形成される６員環はさらにアルキル基、アリール基、アラルキル基、ヒドロキシ基、アルコキシ基、アリールオキシ基又はハロゲン原子が置換していてもよい。）
【００２５】
第四の発明は、ラジカル重合開始剤を含有する溶媒に、ラジカル重合性化合物及び重合制御剤を連続又は逐次添加して重合する第三の発明に記載のポリマーの製造法において、さらにラジカル重合開始剤を追加で連続又は逐次添加して重合することを特徴とする、ポリマーの製造法に存する。
【００２６】
第五の発明は、ラジカル重合開始剤を含有する溶媒に、ラジカル重合性化合物と重合制御剤を連続又は逐次添加して重合する第三又は第四の発明に記載のポリマーの製造法において、重合反応時のラジカル重合系内のラジカル重合開始剤の濃度を０．０００１重量％から１０重量％の範囲内に調整することを特徴とする、ポリマーの製造法に存する。
【００２７】
第六の発明は、ラジカル重合開始剤が、熱ラジカル重合開始剤である第一乃至第五の発明のいずれか一つに記載のポリマーの製造法に存する。
【００２８】
第七の発明は、ラジカル重合開始剤が、ヒドロペルオキシドとラジカル重合促進剤との混合物である第一乃至第六の発明のいずれか一つに記載のポリマーの製造法に存する。
【００２９】
第八の発明は、ラジカル重合性化合物が、少なくとも（メタ）アクリル酸、（メタ）アクリル酸エステルまたはスチレンを含むものである第一乃至第七の発明のいずれか一つに記載のポリマーの製造法に存する。
【００３０】
本発明において、（メタ）アクリルとは、アクリル又はメタクリルを表し、（メタ）アクリレートとは、アクリレート又はメタクリレートを表す。
【発明の効果】
【００３１】
本発明の縮合多環芳香族骨格を有する重合制御剤を用いたポリマーの製造法によれば、分子量の制御されたポリマーを合成することができる。
【発明を実施するための形態】
【００３２】
［重合制御剤］
本発明の縮合多環芳香族骨格を有する重合制御剤は、一般式（１）で表される。
【００３３】
【化３】
2015164995.tif 000004
【００３４】
（（１）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｘ及びＹはそれぞれ独立して水素原子、ヒドロキシ基、アルコキシ基、アルキル基、アミノ基、又はハロゲン原子を表すが、Ｘ及びＹは、前記置換基に代えて、互いに結合して飽和又は不飽和の６員環を形成してもよい。このＸとＹによって形成される６員環はさらにアルキル基、アリール基、アラルキル基、ヒドロキシ基、アルコキシ基、アリールオキシ基又はハロゲン原子が置換していてもよい。）
【００３５】
一般式（１）において、Ｘ及びＹが、互いに結合して不飽和の６員環を形成している場合の化合物として、下記一般式（２）の化合物が挙げられる。
【００３６】
【化４】
2015164995.tif 000005
【００３７】
（（２）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｑは水素原子、アルキル基又はハロゲン原子を表す。）
【００３８】
一般式（１）において、Ｘ及びＹが、互いに結合して飽和の６員環を形成している場合の化合物として、下記一般式（３）の化合物が挙げられる。
【００３９】
【化５】
2015164995.tif 000006
【００４０】
（（３）式中、ｎは１から４の整数を表し、Ｒはそれぞれ独立して水素原子、アルキル基、アリール基、アラルキル基、ヒドロキシ基、アルコキシ基、アリールオキシ基又はハロゲン原子を表し、Ｑは水素原子、アルキル基又はハロゲン原子を表す。）
【００４１】
一般式（１）乃至（３）において、Ｒで表されるアルキル基としては、メチル基、エチル基、ｎ−プロピル基、ｉ−プロピル基、ｎ−ブチル基、ｉ−ブチル基、ｔｅｒｔ−ブチル基、ｎ−ペンチル基、ｎ−ヘキシル基、２−エチルヘキシル基、ｎ−デシル基、ｎ−ドデシル基等が挙げられ、アリール基としては、フェニル基、ｐ−トリル基、ｏ−トリル基、ナフチル基等が挙げられ、アラルキル基としては、ベンジル基、フェネチル基、フェニルプロピル基、ナフチルメチル基、ナフチルエチル基等が挙げられ、アルコキシ基としては、メトキシ基、エトキシ基、ｎ−プロポキシ基、ｉ−プロポキシ基等が挙げられ、アリールオキシ基としては、フェノキシ基、トリロキシ基等が挙げられる。ハロゲン原子としては、フッ素、塩素、臭素、よう素が挙げられる。
【００４２】
一般式（２）及び（３）において、Ｑで表されるアルキル基としては、メチル基、エチル基、ｎ−プロピル基、ｉ−プロピル基、ｎ−ブチル基、ｉ−ブチル基、ｔｅｒｔ−ブチル基、ｎ−ペンチル基、ｎ−ヘキシル基、２−エチルヘキシル基、ｎ−デシル基、ｎ−ドデシル基等が挙げられ、ハロゲン原子としては、フッ素、塩素、臭素、よう素が挙げられる。
【００４３】
一般式（１）における、Ｘ及びＹで表されるアルキル基としては、メチル基、エチル基、ｎ−プロピル基、ｉ−プロピル基、ｎ−ブチル基、ｉ−ブチル基、ｎ−ペンチル基、２−エチルヘキシル基、４−メチルペンチル基、４−メチル−３−ペンテニル基等が挙げられ、アルコキシ基としては、メトキシ基、エトキシ基、ｎ−プロポキシ基、ｉ−プロポキシ基等が挙げられ、ハロゲン原子としてはフッ素、塩素、臭素、よう素が挙げられる。
【００４４】
一般式（１）において、ＸとＹが互いに結合している例としては、Ｘ及びＹがＣＨ２ＣＨ２基であり、Ｘ及びＹが一重結合で結合しているもの、この化合物は、一般式（３）で表される。Ｘ及びＹがＣＨ２ＣＨ基であり、Ｘ及びＹが二重結合で結合しているもの、この化合物は、一般式（２）で表される。Ｘ及びＹがＣＨ＝ＣＨ基であり、Ｘ及びＹが一重結合で結合しており芳香環を形成しているものなどが挙げられる。ＸとＹによって形成される６員環はさらにアルキル基、アリール基、アラルキル基、ヒドロキシ基、アルコキシ基、アリールオキシ基又はハロゲン原子が置換していてもよい。さらに置換されるアルキル基としては、メチル基、エチル基、ｎ−プロピル基、ｉ−プロピル基、ｎ−ブチル基、ｉ−ブチル基、ｔｅｒｔ−ブチル基等が挙げられ、アリール基としては、フェニル基、ｐ−トリル基、ｏ−トリル基、ナフチル基等が挙げられ、アラルキル基としては、ベンジル基、フェネチル基、フェニルプロピル基、ナフチルメチル基、ナフチルエチル基等が挙げられ、アルコキシ基としては、メトキシ基、エトキシ基、ｎ−プロポキシ基、ｉ−プロポキシ基等が挙げられる。アリールオキシ基としては、フェノキシ基、トリロキシ基等が挙げられる。ハロゲン原子としては、フッ素、塩素、臭素、よう素が挙げられる。
【００４５】
次に、一般式（１）で表される化合物の具体例を挙げる。まず、一般式（１）において、Ｘ及びＹが水素原子である化合物としては、次の化合物が挙げられる。例えば、１，４−ナフトキノン、５−メチル−１，４−ナフトキノン、６−メチル−１，４−ナフトキノン、６，７−ジメチル−１，４−ナフトキノン、５−ブチル−１，４−ナフトキノン、６−ブチル−１，４−ナフトキノン、６，７−ジブチル−１，４−ナフトキノン、５−ペンチル−１，４−ナフトキノン、６−ペンチル−１，４−ナフトキノン、５−クロロ−１，４−ナフトキノン、６−クロロ−１，４−ナフトキノン、６，７−ジクロロ−１，４−ナフトキノン、５−ヒドロキシ−１，４−ナフトキノン、６−ヒドロキシ−１，４−ナフトキノン、５，８−ジヒドロキシ−１，４−ナフトキノン、５，６，８−トリヒドロキシ−１，４−ナフトキノン、５−メトキシ−１，４−ナフトキノン、６−メトキシ−１，４−ナフトキノン、５，８−ジメトキシ−１，４−ナフトキノン等が挙げられる。
【００４６】
これらの化合物の中で、１，４−ナフトキノンは、試薬として容易に入手可能である。また、５位乃至８位に置換基を有する化合物は、第５版実験化学講座１５有機化合物の合成IIIアルデヒド・ケトン・キノン（日本化学会編）３７９頁に記載されているように対応するナフタレン化合物を酸化処理したり、同じく第５版実験化学講座１５有機化合物の合成IIIアルデヒド・ケトン・キノン（日本化学会編）３９３頁に記載されているようにベンゾキノンと、対応するブタジエン化合物のディールス・アルダー反応により環状付加体を合成し、その後異性化し、そして酸化処理することにより合成可能である。
【００４７】
これらの化合物の中で、一般式（１）において、ｎが４であり、Ｒが水素原子であり、Ｘ及びＹが水素原子である１，４−ナフトキノンが、製造が容易でかつ高活性であるので、特に好ましい。
【００４８】
次に、一般式（１）において、Ｘがヒドロキシ基、アルキル基、アルコキシ基、アミノ基、又はハロゲン原子であり、Ｙが水素原子である化合物としては、次の化合物が挙げられる。例えば、２−メチル−１，４−ナフトキノン、２−エチル−１，４−ナフトキノン、２−ヒドロキシ−１，４−ナフトキノン、２−メトキシ−１，４−ナフトキノン、２−クロロ−１，４−ナフトキノン、２−アミノ−１，４−ナフトキノン、２，５−ジメチル−１，４−ナフトキノン、２，６−ジメチル−１，４−ナフトキノン、２，６，７−トリメチル−１，４−ナフトキノン、２−メチル−５−ブチル−１，４−ナフトキノン、２−メチル−６−ブチル−１，４−ナフトキノン、２−メチル−６，７−ジブチル−１，４−ナフトキノン、２−メチル−５−ペンチル−１，４−ナフトキノン、２−メチル−６−ペンチル−１，４−ナフトキノン、２−メチル−５−クロロ−１，４−ナフトキノン、２−メチル−６−クロロ−１，４−ナフトキノン、２−メチル−６，７−ジクロロ−１，４−ナフトキノン、２−メチル−５−ヒドロキシ−１，４−ナフトキノン、２−メチル−６−ヒドロキシ−１，４−ナフトキノン、２−メチル−５，８−ジヒドロキシ−１，４−ナフトキノン、２−メチル−５，６，８−トリヒドロキシ−１，４−ナフトキノン、２−メチル−５−メトキシ−１，４−ナフトキノン、２−メチル−６−メトキシ−１，４−ナフトキノン、２−メチル−５，８−ジメトキシ−１，４−ナフトキノン、２−ヒドロキシ−５−メチル−１，４−ナフトキノン、２−エチル−５−メチル−１，４−ナフトキノン、２−エチル−６−メチル−１，４−ナフトキノン、２−エチル−６，７−ジメチル−１，４−ナフトキノン、２−エチル−５−ブチル−１，４−ナフトキノン、２−エチル−６−ブチル−１，４−ナフトキノン、２−エチル−６，７−ジブチル−１，４−ナフトキノン、２−エチル−５−ペンチル−１，４−ナフトキノン、２−エチル−６−ペンチル−１，４−ナフトキノン、２−エチル−５−クロロ−１，４−ナフトキノン、２−エチル−６−クロロ−１，４−ナフトキノン、２−エチル−６，７−ジクロロ−１，４−ナフトキノン、２−エチル−５−ヒドロキシ−１，４−ナフトキノン、２−エチル−６−ヒドロキシ−１，４−ナフトキノン、２−エチル−５，８−ジヒドロキシ−１，４−ナフトキノン、２−エチル−５，６，８−トリヒドロキシ−１，４−ナフトキノン、２−エチル−５−メトキシ−１，４−ナフトキノン、２−エチル−６−メトキシ−１，４−ナフトキノン、２−エチル−５，８−ジメトキシ−１，４−ナフトキノン、２−ヒドロキシ−６−メチル−１，４−ナフトキノン、２−ヒドロキシ−６，７−ジメチル−１，４−ナフトキノン、２−ヒドロキシ−５−ブチル−１，４−ナフトキノン、２−ヒドロキシ−６−ブチル−１，４−ナフトキノン、２−ヒドロキシ−６，７−ジブチル−１，４−ナフトキノン、２−ヒドロキシ−５−ペンチル−１，４−ナフトキノン、２−ヒドロキシ−６−ペンチル−１，４−ナフトキノン、２−ヒドロキシ−５−クロロ−１，４−ナフトキノン、２−ヒドロキシ−６−クロロ−１，４−ナフトキノン、２−ヒドロキシ−６，７−ジクロロ−１，４−ナフトキノン、２，５−ジヒドロキシ−１，４−ナフトキノン、２，６−ジヒドロキシ−１，４−ナフトキノン、２，５，８−トリヒドロキシ−１，４−ナフトキノン、２，５，６，８−テトラヒドロキシ−１，４−ナフトキノン、２−ヒドロキシ−５−メトキシ−１，４−ナフトキノン、２−ヒドロキシ−６−メトキシ−１，４−ナフトキノン、２−ヒドロキシ−５，８−ジメトキシ−１，４−ナフトキノン、２−メトキシ−５−メチル−１，４−ナフトキノン、２−メトキシ−６−メチル−１，４−ナフトキノン、２−メトキシ−６，７−ジメチル−１，４−ナフトキノン、２−メトキシ−５−ブチル−１，４−ナフトキノン、２−メトキシ−６−ブチル−１，４−ナフトキノン、２−メトキシ−６，７−ジブチル−１，４−ナフトキノン、２−メトキシ−５−ペンチル−１，４−ナフトキノン、２−メトキシ−６−ペンチル−１，４−ナフトキノン、２−メトキシ−５−クロロ−１，４−ナフトキノン、２−メトキシ−６−クロロ−１，４−ナフトキノン、２−メトキシ−６，７−ジクロロ−１，４−ナフトキノン、２−メトキシ−５−ヒドロキシ−１，４−ナフトキノン、２−メトキシ−６−ヒドロキシ−１，４−ナフトキノン、２−メトキシ−５，８−ジヒドロキシ−１，４−ナフトキノン、２−メトキシ−５，６，８−トリヒドロキシ−１，４−ナフトキノン、２，５−ジメトキシ−１，４−ナフトキノン、２，６−ジメトキシ−１，４−ナフトキノン、２，５，８−トリメトキシ−１，４−ナフトキノン、２−クロロ−５−メチル−１，４−ナフトキノン、２−クロロ−６−メチル−１，４−ナフトキノン、２−クロロ−６，７−ジメチル−１，４−ナフトキノン、２−クロロ−５−ブチル−１，４−ナフトキノン、２−クロロ−６−ブチル−１，４−ナフトキノン、２−クロロ−６，７−ジブチル−１，４−ナフトキノン、２−クロロ−５−ペンチル−１，４−ナフトキノン、２−クロロ−６−ペンチル−１，４−ナフトキノン、２，５−ジクロロ−１，４−ナフトキノン、２，６−ジクロロ−１，４−ナフトキノン、２，６，７−トリクロロ−１，４−ナフトキノン、２−クロロ−５−ヒドロキシ−１，４−ナフトキノン、２−クロロ−６−ヒドロキシ−１，４−ナフトキノン、２−クロロ−５，８−ジヒドロキシ−１，４−ナフトキノン、２−クロロ−５，６，８−トリヒドロキシ−１，４−ナフトキノン、２−クロロ−５−メトキシ−１，４−ナフトキノン、２−クロロ−６−メトキシ−１，４−ナフトキノン、２−クロロ−５，８−ジメトキシ−１，４−ナフトキノン、２−アミノ−５−メチル−１，４−ナフトキノン、２−アミノ−６−メチル−１，４−ナフトキノン、２−アミノ−６，７−ジメチル−１，４−ナフトキノン、２−アミノ−５−ブチル−１，４−ナフトキノン、２−アミノ−６−ブチル−１，４−ナフトキノン、２−アミノ−６，７−ジブチル−１，４−ナフトキノン、２−アミノ−５−ペンチル−１，４−ナフトキノン、２−アミノ−６−ペンチル−１，４−ナフトキノン、２−アミノ−５−クロロ−１，４−ナフトキノン、２−アミノ−６−クロロ−１，４−ナフトキノン、２−アミノ−６，７−ジクロロ−１，４−ナフトキノン、２−アミノ−５−ヒドロキシ−１，４−ナフトキノン、２−アミノ−６−ヒドロキシ−１，４−ナフトキノン、２−アミノ−５，８−ジヒドロキシ−１，４−ナフトキノン、２−アミノ−５，６，８−トリヒドロキシ−１，４−ナフトキノン、２−アミノ−５−メトキシ−１，４−ナフトキノン、２−アミノ−６−メトキシ−１，４−ナフトキノン、２−アミノ−５，８−ジメトキシ−１，４−ナフトキノン等が挙げられる。
【００４９】
これらの２位に置換基を有するナフトキノン化合物は、試薬として入手可能なものも多いが、１，４−ナフトキノン化合物と、対応する求核試薬との反応により、２位に置換したハイドロキノン化合物としたのち、酸化処理することによって得ることができる。例えば、第５版実験化学講座１５有機化合物の合成IIIアルデヒド・ケトン・キノン（日本化学会編）３６９頁や３８４頁に記載の方法等で合成できる。
【００５０】
一般にナフトキノン骨格の２位に置換基を持つ化合物は製造が容易であり、好ましいが、これらの化合物の中で、２−メチル−１，４−ナフトキノン、２−ヒドロキシ−１，４−ナフトキノンが、製造が容易でかつ高活性であるので好ましい。
【００５１】
更に、一般式（１）において、Ｘ及びＹがヒドロキシ基、アルキル基、アルコキシ基、アミノ基、又はハロゲン原子である化合物としては、次の化合物が挙げられる。例えば、２，３−ジメチル−１，４−ナフトキノン、２，３−ジエチル−１，４−ナフトキノン、２−メチル−３−ヒドロキシ−１，４−ナフトキノン、２−メチル−３−メトキシ−１，４−ナフトキノン、２，３−ジヒドロキシ−１，４−ナフトキノン、２，３−ジメトキシ−１，４−ナフトキノン、２，３−ジクロロ−１，４−ナフトキノン、２−アミノ−３−クロロ−１，４−ナフトキノン、２，３，６−トリメチル−１，４−ナフトキノン、２，３，６，７−テトラメチル−１，４−ナフトキノン、２，３−ジメチル−５−ブチル−１，４−ナフトキノン、２，３−ジメチル−６−ブチル−１，４−ナフトキノン、２，３−ジメチル−６，７−ジブチル−１，４−ナフトキノン、２，３−ジメチル−５−ペンチル−１，４−ナフトキノン、２，３−ジメチル−６−ペンチル−１，４−ナフトキノン、２，３−ジメチル−５−クロロ−１，４−ナフトキノン、２，３−ジメチル−６−クロロ−１，４−ナフトキノン、２，３−ジメチル−６，７−ジクロロ−１，４−ナフトキノン、２，３−ジメチル−５−ヒドロキシ−１，４−ナフトキノン、２，３−ジメチル−６−ヒドロキシ−１，４−ナフトキノン、２，３−ジメチル−５，８−ジヒドロキシ−１，４−ナフトキノン、２，３−ジメチル−５，６，８−トリヒドロキシ−１，４−ナフトキノン、２，３−ジメチル−５−メトキシ−１，４−ナフトキノン、２，３−ジメチル−６−メトキシ−１，４−ナフトキノン、２，３−ジメチル−５，８−ジメトキシ−１，４−ナフトキノン、２，６−ジメチル−３−ヒドロキシ−１，４−ナフトキノン、２，６，７−トリメチル−３−ヒドロキシ−１，４−ナフトキノン、２−メチル−３−ヒドロキシ−５−ブチル−１，４−ナフトキノン、２−メチル−３−ヒドロキシ−６−ブチル−１，４−ナフトキノン、２−メチル−３−ヒドロキシ−６，７−ジブチル−１，４−ナフトキノン、２−メチル−３−ヒドロキシ−５−ペンチル−１，４−ナフトキノン、２−メチル−３−ヒドロキシ−６−ペンチル−１，４−ナフトキノン、２−メチル−３−ヒドロキシ−５−クロロ−１，４−ナフトキノン、２−メチル−３−ヒドロキシ−６−クロロ−１，４−ナフトキノン、２−メチル−３−ヒドロキシ−６，７−ジクロロ−１，４−ナフトキノン、２−メチル−３，５−ジヒドロキシ−１，４−ナフトキノン、２−メチル−３，６−ジヒドロキシ−１，４−ナフトキノン、２−メチル−３，５，８−トリヒドロキシ−１，４−ナフトキノン、２−メチル−３，５，６，８−テトラヒドロキシ−１，４−ナフトキノン、２−メチル−３−ヒドロキシ−５−メトキシ−１，４−ナフトキノン、２−メチル−３−ヒドロキシ−６−メトキシ−１，４−ナフトキノン、２−メチル−３−ヒドロキシ−５，８−ジメトキシ−１，４−ナフトキノン、２，３−ジクロロ−６−メチル−１，４−ナフトキノン、２，３−ジクロロ−６，７−ジメチル−１，４−ナフトキノン、２，３−ジクロロ−５−ブチル−１，４−ナフトキノン、２，３−ジクロロ−６−ブチル−１，４−ナフトキノン、２，３−ジクロロ−６，７−ジブチル−１，４−ナフトキノン、２，３−ジクロロ−５−ペンチル−１，４−ナフトキノン、２，３−ジクロロ−６−ペンチル−１，４−ナフトキノン、２，３，５−トリクロロ−１，４−ナフトキノン、２，３，６−トリクロロ−１，４−ナフトキノン、２，３，６，７−テトラクロロ−１，４−ナフトキノン、２，３−ジクロロ−５−ヒドロキシ−１，４−ナフトキノン、２，３−ジクロロ−６−ヒドロキシ−１，４−ナフトキノン、２，３−ジクロロ−５，８−ジヒドロキシ−１，４−ナフトキノン、２，３−ジクロロ−５，６，８−トリヒドロキシ−１，４−ナフトキノン、２，３−ジクロロ−５−メトキシ−１，４−ナフトキノン、２，３−ジクロロ−６−メトキシ−１，４−ナフトキノン、２，３−ジクロロ−５，８−ジメトキシ−１，４−ナフトキノン、２−アミノ−３−クロロ−６−メチル−１，４−ナフトキノン、２−アミノ−３−クロロ−６，７−ジメチル−１，４−ナフトキノン、２−アミノ−３−クロロ−５−ブチル−１，４−ナフトキノン、２−アミノ−３−クロロ−６−ブチル−１，４−ナフトキノン、２−アミノ−３−クロロ−６，７−ジブチル−１，４−ナフトキノン、２−アミノ−３−クロロ−５−ペンチル−１，４−ナフトキノン、２−アミノ−３−クロロ−６−ペンチル−１，４−ナフトキノン、２−アミノ−３−クロロ−５−クロロ−１，４−ナフトキノン、２−アミノ−３，６−ジクロロ−１，４−ナフトキノン、２−アミノ−３，６，７−トリクロロ−１，４−ナフトキノン、２−アミノ−３−クロロ−５−ヒドロキシ−１，４−ナフトキノン、２−アミノ−３−クロロ−６−ヒドロキシ−１，４−ナフトキノン、２−アミノ−３−クロロ−５，８−ジヒドロキシ−１，４−ナフトキノン、２−アミノ−３−クロロ−５，６，８−トリヒドロキシ−１，４−ナフトキノン、２−アミノ−３−クロロ−５−メトキシ−１，４−ナフトキノン、２−アミノ−３−クロロ−６−メトキシ−１，４−ナフトキノン、２−アミノ−３−クロロ−５，８−ジメトキシ−１，４−ナフトキノン等が挙げられる。
【００５２】
これらの２位に置換基を有するナフトキノン化合物は、試薬として入手可能なものも多いが、１，４−ナフトキノン化合物と対応する求核試薬との反応ののち、酸化処理する反応を繰り返すことにより得ることができる。例えば、第５版実験化学講座１５有機化合物の合成IIIアルデヒド・ケトン・キノン（日本化学会編）３８６頁に記載の方法等で合成できる。
【００５３】
これらの化合物の中で、２，３−ジクロロ−１，４−ナフトキノン、２−アミノ−３−クロロ−１，４−ナフトキノンが、製造が容易でかつ高活性であるので好ましい。
【００５４】
一般式（１）において、ＸとＹが互いに結合している例としては、次の化合物が挙げられる。まず、Ｘ及びＹがＣＨ２ＣＨ基であり、Ｘ及びＹが二重結合で結合しているもの、この化合物は、一般式（２）で表される化合物となるが、その具体例としては、１，４−ジヒドロ−９，１０−アントラキノン、２−メチル−１，４−ジヒドロ−９，１０−アントラキノン、２−クロロ−１，４−ジヒドロ−９，１０−アントラキノン、６−メチル−１，４−ジヒドロ−９，１０−アントラキノン、２，６−ジメチル−１，４−ジヒドロ−９，１０−アントラキノン、２−クロロ−６−メチル−１，４−ジヒドロ−９，１０−アントラキノン、２，６−ジクロロ−１，４−ジヒドロ−９，１０−アントラキノン等が挙げられる。またＸ及びＹがＣＨ２ＣＨ２基であり、Ｘ及びＹが一重結合で結合しているもの、この化合物は、一般式（３）で表される化合物となるが、その具体例としては、１，２，３，４−テトラヒドロ−９，１０−アントラキノン、２−メチル−１，２，３，４−テトラヒドロ−９，１０−アントラキノン、２−クロロ−１，２，３，４−テトラヒドロ−９，１０−アントラキノン、６−メチル−１，２，３，４−テトラヒドロ−９，１０−アントラキノン、２，６−ジメチル−１，２，３，４−テトラヒドロ−９，１０−アントラキノン、２−クロロ−６−メチル−１，２，３，４−テトラヒドロ−９，１０−アントラキノン、２，６−ジクロロ−１，２，３，４−テトラヒドロ−９，１０−アントラキノン等が挙げられる。更に又、一般式（２）又は（３）で表される化合物以外の化合物で、一般式（１）において、ＸとＹが互いに結合している例としては、９，１０−アントラキノン、２−メチル−９，１０−アントラキノン、２−クロロ−９，１０−アントラキノン、６−メチル−９，１０−アントラキノン、２，６−ジメチル−９，１０−アントラキノン、２−クロロ−６−メチル−９，１０−アントラキノン、２，６−ジクロロ−９，１０−アントラキノン等が挙げられる。
【００５５】
これらの化合物は、１，４−ナフトキノン化合物と、対応するブタジエン化合物のディールス・アルダー反応により環状付加体を合成し、その後異性化したのち酸化すること、更には、この酸化体を接触水素還元すること、により合成可能である。
【００５６】
これらの化合物の中で、１，４−ジヒドロ−９，１０−アントラキノン、１，２，３，４−テトラヒドロ−９，１０−アントラキノン、２−メチル−１，４−ジヒドロ−９，１０−アントラキノン、２−メチル−１，２，３，４−テトラヒドロ−９，１０−アントラキノン、２−クロロ−１，４−ジヒドロ−９，１０−アントラキノン、２−クロロ−１，２，３，４−テトラヒドロ−９，１０−アントラキノンが、製造が容易でかつ高活性であるので好ましい。
【００５７】
［ラジカル重合］
本発明の縮合多環芳香族骨格を有する重合制御剤を用いたポリマーの製造法によれば、分子量の制御されたポリマーを合成することができる。
【００５８】
重合方法としては、溶液重合、乳化重合、懸濁重合、沈殿重合など種々の重合方法をとることができる。
【００５９】
溶液重合法では、ラジカル重合性化合物とラジカル重合開始剤などを溶媒中で混合溶解し重合させるが、その際に、本発明の縮合多環芳香族骨格を有する重合制御剤を添加することにより、ラジカル重合性化合物の重合度等を調整することができる。
【００６０】
また、乳化重合法では、通常は、水を媒体とし、酢酸ビニル、スチレン、メタクリル酸メチルなどの水に難溶な疎水性のモノマーと、ラジカル重合開始剤などを、界面活性剤存在下に混合攪拌し、乳化状態（ｏ/ｗ型エマルション）で重合する。その際に、本発明の縮合多環芳香族骨格を有する重合制御剤を添加することにより、ラジカル重合性化合物の重合度等を調整することができる。
【００６１】
乳化重合法において、有機溶剤を媒体とし、有機溶剤に難溶な親水性のモノマーを、ラジカル重合開始剤存在下に重合する方法（ｗ/ｏ型エマルション）も用いられるが、その場合も、本発明の縮合多環芳香族骨格を有する重合制御剤を添加することにより、ラジカル重合性化合物の重合度等を調整することができる。
【００６２】
懸濁重合法では、たとえば、酢酸ビニル、スチレン、メタクリル酸メチルなどの水に難溶な疎水性のモノマーと、ラジカル重合開始剤を水中で、分散安定剤を用いて、混合攪拌し、懸濁状態で重合する。その際に、本発明の縮合多環芳香族骨格を有する重合制御剤を添加することにより、ラジカル重合性化合物の重合度等を調整することができる。
【００６３】
また、アクリル酸およびそのアルカリ金属塩、メタクリル酸およびそのアルカリ金属塩、アクリルアミド、メタクリルアミドおよびＮ，Ｎ−ジメチルアクリルアミドなどの水溶性エチレン性不飽和単量体などの水溶液を、界面活性剤、ラジカル重合開始剤、架橋剤と有機溶剤とを混合し、攪拌下で加熱し、油中水系において重合させる逆相懸濁重合法もある。その場合も、本発明の縮合多環芳香族骨格を有する重合制御剤を添加することにより、ラジカル重合性化合物の重合度等を調整することができる。
【００６４】
沈殿重合は、アクリロニトリルや塩化ビニル等で用いられ、均一の溶液状態から重合を開始させ、重合によって生じたポリマーが析出するものである。これは、モノマーに対して良溶媒でかつポリマーに対して貧溶媒である溶媒を用いて行われる。本発明の縮合多環芳香族骨格を有する重合制御剤を添加することにより、ラジカル重合性化合物の重合度等を調整することができる。
【００６５】
本発明の縮合多環芳香族骨格を有する重合制御剤を用いたポリマーの製造法においては、ラジカル重合性化合物に、縮合多環芳香族骨格を有する重合制御剤が添加されるが、さらにラジカル反応を開始するラジカル重合開始剤が添加される。そして、重合を開始するに必要な熱や光などの開始エネルギーを与え、重合を開始することにより、分子量が調整されたポリマーを製造することができる。
【００６６】
本発明の縮合多環芳香族骨格を有する重合制御剤の配合量は、十分な連鎖移動効果と経済性との観点から、通常、ラジカル重合性化合物に対して０．０１〜５重量％が好ましく、０．０５から３重量％が更に好ましい。
【００６７】
重合体の数平均分子量は、一般に主として用いるラジカル重合性化合物の濃度、本発明の縮合多環芳香族骨格を有する重合制御剤の濃度及びラジカル重合開始剤の濃度によって調整することができる。数平均分子量は、該ラジカル重合性化合物の濃度が高い程数重量平均分子量は大きくなり、逆に縮合多環芳香族骨格を有する重合制御剤濃度が高い程小さくなる。そのことを考慮して、本発明の縮合多環芳香族骨格を有する重合制御剤の濃度の範囲内で適宜変更して数平均分子量の調整をすることができる。
【００６８】
［縮合多環芳香族骨格を有する重合制御剤の添加方法］
本発明の縮合多環芳香族骨格を有する重合制御剤をラジカル重合性化合物に添加する方法としては、本発明の重合制御剤の特徴を活かす特段の注意が必要である。発明者らが鋭意検討した結果、本発明の重合制御剤は、ラジカル重合に際して、生長末端ラジカルと極めて迅速、定量的に反応することを見出した。よって、生長末端ラジカルのモル生成速度より、重合制御剤のモル供給速度が小であれば、重合制御剤は枯渇し、枯渇後の生成ポリマーの分子量は増大する。一方、逆に生長末端ラジカルのモル生成速度より、重合制御剤のモル供給速度が大であれば、重合制御剤は余剰となり、余剰後の生成ポリマーの分子量は低下する。このことより、分子量の制御されたポリマーを得るには、生長末端ラジカルのモル生成速度と重合制御剤のモル供給速度が拮抗することが求められる。よって、添加方法は連続添加又は逐次添加が好ましい。
【００６９】
縮合多環芳香族骨格を有する重合制御剤を連続又は逐次添加して重合するポリマーの製造法において、その添加方法として、（１）ラジカル重合開始剤を溶媒に添加し、重合反応時にその組成物の中にラジカル重合性化合物と重合制御剤を連続又は逐次添加する方法、（２）ラジカル重合性化合物とラジカル重合開始剤を溶媒に添加し、重合反応時にその組成物の中に重合制御剤を連続又は逐次添加する方法、（３）ラジカル重合性化合物に、重合反応時にラジカル重合開始剤と重合制御剤を連続又は逐次添加する方法などが取りうる。
【００７０】
乳化重合等においては、熱ラジカル重合開始剤を溶媒にとかした溶液に、ラジカル重合性化合物と重合制御剤を連続又は逐次添加する方法が、生成するポリマーの分子量を制御しやすいという点で好ましい。熱ラジカル重合開始剤、ラジカル重合性化合物及び重合制御剤のすべてを連続又は逐次添加する方法も好適に用いられる。
【００７１】
そして、ラジカル重合開始剤の添加は、重合反応開始前に全量添加しておく方法もあるが、重合反応開始前にその一部を添加し、その後、残りを連続又は逐次添加する方法もとることができる。この場合、残りのラジカル重合開始剤は、ラジカル重合性化合物と本発明の縮合多環芳香族骨格を有する重合制御剤を連続又は逐次添加するときに、連続又は逐次添加してもよいし、ラジカル重合性化合物と重合制御剤を連続又は逐次添加した後に、連続又は逐次添加してもよい。
【００７２】
ラジカル重合開始剤を含有する溶媒に、ラジカル重合性化合物と縮合多環芳香族骨格を有する重合制御剤を連続又は逐次添加して重合するポリマーの製造法において、重合反応時のラジカル重合系内のラジカル重合開始剤の濃度を制御することによって、さらに生成するポリマーの分子量の制御を精密なものとできる。具体的には、重合反応時のラジカル重合系内のラジカル重合開始剤の濃度を０．０００１重量％以上１０重量％以下の範囲内に調整することが好ましい。この範囲に調整する手段としては、連続又は逐次添加される重合制御剤の量を調整する方法、ラジカル重合開始剤を重合制御剤とともに連続又は逐次添加する方法、ラジカル重合開始剤を重合反応開始前にその一部を添加し、残りを重合反応中に連続的に又は逐次添加する方法などが取りうる。
【００７３】
また、ラジカル重合開始剤が、レドックス開始剤系の場合は、酸化剤（ヒドロペルオキシド等）と還元剤（ラジカル重合促進剤）の添加方法の組合せ、たとえば、最初に酸化剤を全量仕込んでおいて、反応中に還元剤を連続又は逐次添加したり、酸化剤も全量仕込むのではなく、一部を最初に仕込み、残りを反応中に連続又は逐次添加する、あるいは全量を反応中に連続又は逐次添加したりする等することにより、ラジカル重合開始剤の濃度を制御できる。酸化剤の単独での熱分解温度が高い場合は、最初に酸化剤を全量仕込んでおいても実質的に問題のない場合も見られるが、一般的には加熱による自己分解を避けるため、反応中に連続又は逐次添加することが好ましい。
【００７４】
［ラジカル重合性化合物］
本発明におけるラジカル重合性化合物は、分子内に重合性二重結合を有する化合物であれば特に限定されない。このようなラジカル重合性化合物としては、アクリル酸、メタクリル酸等のα、β−不飽和カルボン酸化合物；アクリル酸メチル、アクリル酸エチル、アクリル酸ブチル、アクリル酸−２−エチルヘキシル、アクリル酸オクチル、アクリル酸−２−ヒドロキシエチル、アクリル酸−２−ヒドロキシプロピル、アクリル酸ラウリル、アクリル酸トリデシル、メタクリル酸メチル、メタクリル酸ブチル、メタクリル酸ラウリル、メタクリル酸トリデシル等のα、β−不飽和カルボン酸エステル化合物；酢酸ビニル等のビニルエステル化合物；アクリロニトリル、アクリルアミドのようなアクリル化合物；スチレン、α−メチルスチレン、ビニルトルエン、ジビニルベンゼン等の芳香族ビニル化合物等；塩化ビニル、塩化ビニリデンのような置換エチレン化合物；エチレン、プロピレン、ブテン、ブタジエン、イソプレン、シクロペンタジエン、ピネン等のエチレン性不飽和化合物、３−メタクリロキシプロピルトリメトキシシラン、３−メタクリロキシプロピルトリエトキシシラン、ビニルトリメトキシシランなどの不飽和有機シラン化合物などが挙げられる。
【００７５】
前記ラジカル重合性化合物の中でも、α、β−不飽和カルボン酸化合物、α、β−不飽和カルボン酸エステル化合物、芳香族ビニル化合物、ビニルエステル化合物が好ましい。
【００７６】
これらの化合物の中でも、α、β−不飽和カルボン酸化合物である（メタ）アクリル酸、α、β−不飽和カルボン酸エステルである（メタ）アクリル酸エステル、芳香族ビニル化合物であるスチレンが好ましい。特に、本発明の縮合多環芳香族骨格を有する重合制御剤の効果が顕著であるという点から、芳香族ビニル化合物であるスチレン、α−メチルスチレン、ビニルトルエン、ジビニルベンゼンが好ましい。
【００７７】
前記ラジカル重合性組成物に含有されるラジカル重合性化合物は、その形態や含有量は特に限定されない。例えばラジカル重合性化合物そのものやラジカル重合性化合物の溶液等が挙げられる。
【００７８】
［ラジカル重合開始剤］
ラジカル重合開始剤としては、エネルギーを与えられることによりラジカル重合性化合物に対して活性なラジカルを発生するものであれば特に限定されない。一般には市販されているいわゆるラジカル重合開始剤を用いることができる。通常便宜的に、熱エネルギーを与えて用いるものを、熱ラジカル重合開始剤と呼び、光エネルギーを与えるものを、光ラジカル重合開始剤と呼ぶ。本発明は熱ラジカル重合開始剤及び光ラジカル重合開始剤のどちらも使用することが可能である。
【００７９】
熱ラジカル重合開始剤としては特に限定されず、公知の化合物を使用することができる。例えば、ペルオキシド、ヒドロペルオキシド、及びアゾ系化合物が挙げられる。具体的には、ベンゾイルペルオキシド、ジ−ｔｅｒｔ−アミルペルオキシド、ｔｅｒｔ−ブチルペルオキシベンゾエート、２，５−ジメチル−２，５ジ−（ｔｅｒｔ−ブチルペルオキシ）ヘキサン、２，５−ジメチル−２，５−ジ−（ｔｅｒｔ−ブチルペルオキシ）ヘキシン−３、及びジ−クミルペルオキシド等のペルオキシド、ｔｅｒｔ−アミルヒドロペルオキシド、ｔｅｒｔ−ブチルヒドロペルオキシド、及び過酸化水素等のヒドロペルオキシド、（２，２’−アゾビス（２，４−ジメチルペンタンニトリル））、（２，２’−アゾビス（２−メチルプロパンニトリル））、（２，２’−アゾビス（２−メチルブタンニトリル））、（２，２’−アゾビス（シクロヘキサンカルボニトリル））等のアゾ系化合物が挙げられる。
【００８０】
また、熱ラジカル重合開始剤を比較的低温で使用するためにペルオキシド、ヒドロペルオキシド等の酸化剤系開始剤に対して遷移金属やアミン、アスコルビン酸等の還元剤（ラジカル重合促進剤）を組み合わせるいわゆるレドックス開始剤系を用いることもできる。この場合、たとえば、酸化剤系開始剤と還元剤を混合したものを熱ラジカル重合開始剤として使用してもよいし、酸化剤系開始剤を熱ラジカル重合開始剤として添加した後、還元剤を本発明の縮合多環芳香族骨格を有する重合制御剤とともに、又は別に添加してもよいし、還元剤を熱ラジカル重合開始剤として添加した後、酸化剤系開始剤を重合制御剤とともに、又は別に添加してもよい。ただし、重合に用いる温度範囲内であっても、酸化剤系開始剤と還元剤を添加すると、場合によっては重合反応が暴走するおそれがあるため、酸化剤系開始剤を熱ラジカル重合開始剤として添加した後、還元剤を重合制御剤とともに、又は別に添加することが好ましい。酸化剤系開始剤、還元剤及び重合制御剤のすべてを別に添加することも好ましい。
【００８１】
酸化剤系開始剤としては、過酸化水素、ｔｅｒｔ−ブチルヒドロぺルオキシド、ｔｅｒｔ−アミルヒドロぺルオキシド等のヒドロペルオキシド、過硫酸アンモニウム、過硫酸カリウム、過硫酸ナトリウム、メチルエチルケトンペルオキシド、ジ−ｔｅｒｔ−ブチルペルオキシド、２,２’−アゾビス（２-アミジノプロパン）、および２,２’−アゾビス（４-シアノ吉草酸）が挙げられる。
【００８２】
［ラジカル重合促進剤］
レドックス開始剤系に使用される還元剤（ラジカル重合促進剤）としては、例えば、重亜硫酸ナトリウム、ピロ亜硫酸ナトリウム、亜硫酸ナトリウム、次亜リン酸塩、ホルムアルデヒド-スルホキシル酸ナトリウム（ロンガリット）、グリオキザール重亜硫酸ナトリウム（ＧＳＢ）などの無機系還元剤や、アルコール類、アミン類、アスコルビン酸類、エリソルビン酸類、酒石酸類、クエン酸類及びこれらの金属塩などの有機系還元剤を挙げることができる。
【００８３】
更に上記還元剤（ラジカル重合促進剤）に加えて、微量の遷移金属、例えば、硫酸第一鉄、モール塩硫酸銅等を併用することもできる。
【００８４】
レドックス開始剤系は酸化剤、還元剤（ラジカル重合促進剤）の滴下により、開始ラジカル濃度を制御できるので好ましい。また、レドックス開始剤系以外の熱ラジカル重合開始剤も、同様に実施例で後記するように熱ラジカル重合開始剤を連続滴下する等、開始ラジカル濃度を制御するような工夫を施すことにより、開始ラジカル濃度を制御できるので好適に使用することができる。
【００８５】
光ラジカル重合開始剤としては、特に限定されず、公知の化合物を使用することができる。例えば、ベンゾイン系化合物、アセトフェノン類、ベンゾフェノン類、チオキサトン類、α−アシロキシムエステル類、フェニルグリオキシレート類、ベンジル類、アゾ系化合物、ジフェニルスルフィド系化合物、アシルホスフィンオキシド系化合物、有機色素系化合物、鉄−フタロシアニン系、ベンゾイン類、ベンゾインエーテル類、アントラキノン類が含まれる。具体的に、ベンゾイン、ベンゾインメチルエーテル、ベンゾインエチルエーテル、ベンゾインプロピルエーテル、ベンゾインイソブチルエーテルなどのベンゾイン類；アセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシシクロヘキシルフェニルケトン、２−メチル−１−〔４−（メチルチオ）フェニル〕−２−モルホリノプロパン−１−オンなどのアセトフェノン類；２−エチルアントラキノン、２−ｔｅｒｔ−ブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフェノンジメチルケタール、ベンジルジメチルケタールなどのケタール類；ベンゾフェノン、４−ベンゾイル−４’−メチルジフェニルサルファイド、４，４’−ビスメチルアミノベンゾフェノンなどのベンゾフェノン類；２，４，６−トリメチルベンゾイルジフェニルホスフィンオキサイド、ビス（２，４，６−トリメチルベンゾイル）−フェニルホスフィンオキサイドなどのホスフィンオキサイド類等が挙げられる。有機合成化学協会誌６６，４５８（２００８）等公知文献に紹介されている光ラジカル重合開始剤も用いることができる。
【００８６】
また、市場より入手可能な光ラジカル重合開始剤として、１−ヒドロキシシクロヘキシルフェニルケトン（チバ・スペシャリティケミカルズ社製イルガキュア１８４、イルガキュアはチバ・スペシャリティケミカルズ社の登録商標）、（２−メチル−１−（４−（メチルチオ）フェニル）−２−（４−モルフォリニル）−１−プロパノン）（イルガキュア９０７）、またビス（２，４，６−トリメチルベンゾイル）−ジフェニル−ホスフィンオキサイド（イルガキュア８１９）等のアシルホスフィンオキサイド化合物；ビス(η5−２，４−シクロペンタジエン−１−イル)−ビス（２，６−ジフルオロ−３−（１Ｈ−ピロール−１−イル）−フェニル）チタニウム（イルガキュア７８４）等のチタノセン化合物；６，１２−ビス（トリメチルシリルオキシ）−１，１１−ナフタセンキノン等のナフタセンキノン化合物等が挙げられる。
【００８７】
これらのラジカル重合開始剤は、単独でまたは２種以上を組み合わせて用いてもよい。ラジカル重合開始剤の添加量は、用いるラジカル重合性化合物及び重合制御剤にもよるが、ラジカル重合性化合物の合計量１００重量部に対して０．０００１重量部以上１０重量部以下の範囲内であるのが好ましい。
【００８８】
［溶媒］
溶液重合等において用いられる溶媒としては、用いるラジカル重合性化合物やラジカル重合開始剤、重合制御剤との溶解性が良好なものが好ましい。たとえば、トルエン、エチルベンゼン、キシレン、アセトニトリル、ベンゼン、クロロベンゼン、ジクロロベンゼン、アニソール、シアノベンゼン、ジメチルフォルムアミド、Ｎ，Ｎ−ジメチルアセトアミド、メチルエチルケトン等が挙げられる。
【００８９】
［開始エネルギー］
開始エネルギーは添加したラジカル重合開始剤からラジカルを発生しうるエネルギーであればよい。一般には熱エネルギー、電離波エネルギーが適宜選ばれる。具体的なエネルギー源としては熱、光、電子線（ＥＢ）、マイクロ波、放射線等の電磁線が挙げられ、用いるエネルギー源に応じて、熱重合、電磁線重合（光重合、電子線重合、マイクロ波重合、放射線重合）等と呼ばれる。
【００９０】
熱重合の場合、用いる重合性化合物及びその様態にもよるが、重合に用いる温度範囲は通常−２０〜２００℃で、好ましくは０〜１５０℃、より好ましくは１０〜１２０℃である。
【００９１】
さらに熱重合の一種として酸化還元（レドックス）開始剤を用いるレドックス重合が挙げられる。この際、用いられる温度範囲は一般には通常の熱重合より低い場合が多いが、効率よく、あるいは迅速にラジカルを発生させたい場合は、上記の重合温度範囲が用いられる。
【００９２】
光重合において、照射する光としては紫外線、可視光線、赤外線等を用いることができる。光ラジカル重合開始剤あるいは増感剤を用いることもできる。紫外線、可視光線の場合具体的には、たとえば３００〜８００ｎｍの波長範囲の光線である。光源としては、３００〜８００ｎｍの範囲の波長の光線を照射できるＬＥＤ（発光ダイオード）やランプを使用する。ＬＥＤとしては、ＵＶ−ＬＥＤ、青色ＬＥＤ、白色ＬＥＤ等が挙げられる。ランプとしては、高圧水銀ランプ、超高圧水銀ランプ、ハロゲンランプ、メタルハライドランプ等が挙げられる。
【００９３】
電子線重合は電子線照射により行われる。電子線照射には、前記の電子線重合化合物に作用し重合性物質の重合を起こすことができる方法であれば、特に制限なく使用することができる。照射する電子線量は、吸収線量として１から３００ｋＧｙ程度の範囲で調節するのが望ましい。１ｋＧｙ未満では十分な照射効果が得られず、３００ｋＧｙを超えるような照射は基材を劣化させる恐れがあるため好ましくない。電子線の照射方法としては、例えばスキャニング方式、カーテンビーム方式、ブロードビーム方式などが用いられ、電子線を照射する際の加速電圧は、照射する側の基材の厚さによりコントロールする必要があるが、２０から１００ｋＶ程度が適当である。
【００９４】
マイクロ波重合はＳｔｒａｕｓｓら（Ａｕｓｔ. Ｊ. Ｃｈｅｍ.，４８，１６６５〜１６９２（１９９５））の公知の手法を用いることが出来る。マイクロ波は、マイクロ波技術において既知の種々の方法のいずれかによって発生させることができる。一般に、これらの方法は、マイクロ波発生源として作用するクライストロンまたはマグネトロンに依存している。一般に、発生の周波数は約３００ＭＨｚ〜３０ＧＨｚの範囲であり、対応する波長は約１ｍ〜１ｍｍである。理論的には、この範囲のいずれの周波数も、効果的に使用することができるが、約８５０〜９５０ＭＨｚまたは約２３００〜２６００ＭＨｚを包含する商業的に利用可能な範囲の周波数を使用するのが好ましい。
【００９５】
放射線重合はγ線、Ｘ線、α線、β線を照射して重合を行う。通常、コバルト６０のγ線照射が用いられることが多い。
【００９６】
更に、重合開始のエネルギー源を併用することもできる。たとえば電子線と赤外線の併用等である。
【００９７】
また、熱重合以外は通常、常温近傍で重合することが多いが、加熱しながら実施することも可能である。この場合重合の促進が期待できる。
【００９８】
[他の成分]
本発明の縮合多環芳香族骨格を有する重合制御剤とラジカル重合性化合物とを含有するラジカル重合性組成物をラジカル重合させるにあたり、本発明の縮合多環芳香族骨格を有する重合制御剤、ラジカル重合性化合物、ラジカル重合開始剤のほかに必要があれば、本発明の効果を損なわない範囲で以下に例示する成分を含有してもよい。
【００９９】
たとえば、界面活性剤を含有してもよい。界面活性剤としては、公知のものであればよく特に限定されるものではないが、例えば、アルキル硫酸エステル塩類、アルキルアリールスルフォン酸塩類、スルホコハク酸エステル塩類、脂肪酸塩類、ポリオキシエチレンアルキルアリール硫酸エステル塩類、ポリオキシエチレンアルキル硫酸エステル塩類などのアニオン性界面活性剤（ここで、「塩類」とは、カリウム塩、ナトリウム塩、アンモニウム塩等が挙げられる。）、ソルビタンエステル類、ポリオキシエチレンアルキルエーテル類、ポリオキシエチレンアルキルフェニルエーテル類、ポリオキシエチレンアルキルエステル類などの親水性のノニオン性界面活性剤類が挙げられる。これらの中から、何れかが単独で用いられてもよいし、２種以上が併用されてもよい。
【０１００】
乳化重合においては、乳化剤を含有してもよい。乳化剤としては、ラウリル硫酸ナトリウム、ドデシルベンゼンスルホン酸ナトリウム、スルホサクシン酸ナトリウムのエステル、アベックス（Ａｂｅｘ）アニオン界面活性剤（アルコラック社）、アルキルフェノキシポリエトキシエタノール（ＨＬＢ＝１３〜１９）、エトキシ脂肪酸アルコール（ＨＬＢ＝１３〜１９）、酸化エチレンおよび酸化プロピレンのブロック共重合体等があげられる。
【０１０１】
また、乳化重合に際して、水溶性保護コロイドを使用してもよい。このような保護コロイドの代表例としては、ヒドロキシエチルセルロース、ポリ（酸化エチレン-酸化プロピレン）ポリビニルアルコール、ポリエチレンオキサゾリン、ポリビニルピロリドン（ＰＶＰ）、および上記化合物の共重合体が挙げられる。保護コロイドは通常、モノマーに対して０.１〜１.５重量％の割合で使用される。
【０１０２】
また、懸濁重合においては、分散安定剤なども用いることができる。分散安定剤としては、例えば、水溶性あるいは油溶性の部分ケン化ポリビニルアルコール；メチルセルロース、ヒドロキシエチルセルロース、ヒドロキシプロピルセルロース、ヒドロキシプロピルメチルセルロースなどの水溶性セルロース；アクリル酸重合体、メチルビニルエーテル−無水マレイン酸共重合体、スチレン−無水マレイン酸共重合体、ゼラチンなどの水溶性ポリマー；ソルビタンモノラウレート、ソルビタンモノステアレート、グリセリンモノステアレート、エチレンオキサイドプロピレンオキサイドブロックコポリマーなどの油溶性乳化剤、ポリオキシエチレンソルビタンモノラウレート、ポリオキシエチレングリセリンオレート、ラウリン酸ナトリウムなどの水溶性乳化剤；硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物；水酸化アルミニウム、水酸化マグネシウム、及び水酸化第二鉄等の金属水酸化物；等の無機化合物が挙げられ、これらは１種又は２種以上の組合せで使用することができる。
【０１０３】
その他、重合に際しては、反応系に、澱粉・セルロース、澱粉・セルロースの誘導体、ポリビニルアルコール、ポリアクリル酸（塩）、ポリアクリル酸（塩）架橋体等の親水性高分子０〜５０重量％（対単量体）や、その他０〜１０重量％の、炭酸（水素）塩、二酸化炭素、アゾ化合物、不活性有機溶媒等の各種発泡剤；キレート剤；カオリン、タルク、二酸化珪素等の無機微粒子；ポリ塩化アルミ、硫酸アルミ、硫酸マグネシウム、などの多価金属塩などを添加してもよい。
【０１０４】
上記に例示した成分の他に着色剤、可塑剤、粘着付与剤、酸化防止剤、各種安定剤、充填剤、帯電防止剤、紫外線吸収剤などを添加することも可能である。
【０１０５】
また、本発明の効果を損なわない範囲において、本発明の縮合多環芳香族骨格を有する重合制御剤以外の他の重合制御剤等の成分を含有していてもよい。このような他の重合制御剤としては、特に限定されないが、重合制御剤として公知の化合物等が挙げられる。
【０１０６】
例えば、ｎ−ブチルメルカプタン、ｔｅｒｔ−ブチルメルカプタン、ｔｅｒｔ−ドデシルメルカプタン、ｎ−オクチルメルカプタン、ｎ−ラウリルメルカプタンなどのメルカプタン類、テトラメチルチウラジウムジスルフィド、テトラエチルチウラジウムジスルフィドなどのジスルフィド類、四塩化炭素、四臭化炭素などのハロゲン化合物、２−メチル−１−ブテン、α−メチルスチレンダイマー等のオレフィン類が挙げられる。
【０１０７】
これらの前記他の成分は、本発明の縮合多環芳香族骨格を有する重合制御剤に対して単独で、あるいは同時に二種類以上で用いることができる。これらの他の成分は、適用対象のラジカル重合性化合物の種類や用途等に応じて適宜選択することができる。
【０１０８】
また、本発明のポリマーの製造法において、重合時の雰囲気は分子状酸素を除去することが好ましく、一般的には減圧下あるいは不活性気体存在下用いられる。不活性気体としては、窒素、アルゴン、ヘリウム、二酸化炭素等があげられる。
【０１０９】
［製造態様］
本発明の縮合多環芳香族骨格を有する重合制御剤とラジカル重合性化合物とを含有するラジカル重合性組成物をラジカル重合することにより、生成するポリマーの末端あるいは主鎖の一部に、縮合多環芳香族骨格を有する重合制御剤に由来する残基を有するポリマーを製造することができる。
【０１１０】
ポリマーの末端あるいは主鎖の一部に、縮合多環芳香族骨格を有する重合制御剤に由来する残基を有するポリマーの製造態様として、塊状重合、溶液重合、乳化重合、懸濁重合、またはスラリー重合などの方法を用いることができる。更にポリマーを溶融状態で重合制御剤を施す、いわゆる溶融混練手法を製造態様として用いることができる。また、回分式に重合する場合でも、連続的に重合する場合でも用いることができる。生長末端ラジカル濃度に追随して重合制御剤を添加できる、塊状重合、溶液重合、乳化重合、溶融混練手法が好ましく、特に開始ラジカル濃度制御が容易な乳化重合が好ましい。
【０１１１】
［装置］
塊状重合、溶液重合、乳化重合、懸濁重合、スラリー重合においては、通常の回分式重合反応器、連続式重合反応器を用いることができる。一方、溶融混練手法では、単軸押出機、二軸押出機、加圧ニーダー、バンバリー等を用いることができる。
【０１１２】
［溶融混練手法］
溶融混練手法によって、ポリマーを加熱溶融させ、混練させることにより、ポリマー主鎖等の切断、水素引き抜き等によって、重合生長末端と類似の構造が生成し、本発明の重合制御剤を施すことにより、縮合多環芳香族骨格を有するポリマーを合成することができる。溶融混練には通常熱可塑性ポリマーが用いられ、例えば、ポリエチレン、ポリプロピレン等のポリオレフィン、ポリメタクリル酸メチル等のアクリル樹脂、ポリビニルアルコール、ポリスチレン、ＡＢＳ樹脂、ＡＳ樹脂等のスチレン系樹脂、塩化ビニル樹脂、塩化ビニリデン樹脂等が挙げられる。またポリエステル、ポリアミド等の縮合系樹脂、ポリカーボネート、ポリフェニレンエーテル、ポリアセタール等のエンジニアリングプラスチック等、熱可塑性エラストマー等も用いることができる。
【０１１３】
溶融混練温度は用いる樹脂にもよるが、１００〜４００℃の温度が用いられる。
【０１１４】
樹脂に重合性二重結合を有するモノマーとラジカル重合開始剤を含有させ、溶融混錬させることも可能である。
【０１１５】
溶融混練手法によって得られた縮合多環芳香族骨格を有するポリマーに基づいて、ブロックポリマー、グラフトポリマー、スターポリマー等を合成することもできる。
【０１１６】
［末端に縮合多環芳香族骨格を有するポリマー］
本発明の重合制御剤を用いて、上記重合方法で製造したポリマーは前述したように末端に本発明の縮合多環芳香族骨格を有する重合制御剤に由来する残基である縮合多環芳香族骨格を付与することが可能である。すなわち、本発明の重合制御剤は、ポリマー成長末端に付加し、連鎖移動するため、該重合制御剤由来の末端構造を有することになる。よって末端に本発明の縮合多環芳香族骨格を有する重合制御剤に由来する残基を有するポリマーを合成することができ、さらに本発明の縮合多環芳香族骨格を有する重合制御剤がもつ官能基をポリマーに付与することができる。縮合多環芳香族骨格および官能基に由来する、親和性、反応性、耐熱性、光学特性、化学的安定性等、縮合多環芳香族骨格および官能基の有する化学的、物理的性質を生成ポリマーに付与し、機能性ポリマーとして供することができる。耐熱性については、熱分解温度を向上させることができる。
【０１１７】
すなわち、本発明の縮合多環芳香族骨格を有する重合制御剤は、反応性基を有する末端官能化ポリマーを提供することができる。
【０１１８】
たとえば、本発明の縮合多環芳香族骨格を有する重合制御剤を用いることにより、縮合多環芳香族骨格がポリマーに導入されるが、その縮合多環芳香族骨格に由来する紫外線吸収能、蛍光特性、高屈折率等の物性をポリマーに与えることができる。また、本発明の縮合多環芳香族骨格を有する重合制御剤を用いることにより、重合体の末端に疎水基を導入したり、親水基と疎水基の両方を持った基を導入したりすることができる。
【０１１９】
また一般にポリマーに熱、光、機械等のエネルギーを与えることにより、分解反応を通してラジカルを生じることは広く知られている（大津隆行著「高分子合成の化学」（化学同人、１９７９）２４５頁、２５０頁、２６０頁）。その際、本発明の重合制御剤を施すことによりポリマーのゲル化を防止したり、官能基をグラフトさせることも可能である。例えば特開昭５４−１００４４９号公報、特開平６−２５６４３０号公報等に記載されている手法が援用できる。具体的には、熱可塑性ポリマーを融混練することにより、熱エネルギー、機械エネルギーを与え、ポリマー鎖を切断しつつ、添加薬剤として本発明の重合制御剤を施し、ポリマーのゲル化を防止したり、官能基をグラフトさせる事が出来る。
【実施例】
【０１２０】
以下に、本発明の実施例について説明するが、本発明はこれら実施例に限定されるものではない。また、実施例中の「部」は全て重量部を示す。
【０１２１】
（実施例１）重合制御剤１，４−ナフトキノンの連続添加（１）
コンデンサー、攪拌翼、温度計、温調器、窒素供給ラインを備えた３００ｍＬのセパラブルフラスコに脱イオン水４００部（１２０ｇ）と界面活性剤としてデシルベンゼンスルホン酸ナトリウム１部（０．３ｇ）を加え、２００ＲＰＭの速度で攪拌しながら窒素を２０分間、２０ｍＬ／分の速度で通気しフラスコ内部を窒素置換した。一方、２台の定量ポンプ、定量ポンプＡおよびＢを用意する。定量ポンプＡにはラジカル重合性化合物として市販のスチレン（和光特級）と市販のアクリル酸ｎ−ブチル（東京化成）を重量比で３：１の割合に混合した溶液１００部（３０ｇ）に本発明の縮合多環芳香族骨格を有する重合制御剤である１，４−ナフトキノンを１部（０．３ｇ）添加した溶液を０．１６ｍＬ／分の流速で滴下できるように予め調整した。定量ポンプＢにはラジカル発生を促進する還元剤（ラジカル重合促進剤）としてＬ−アスコルビン酸（和光特級）を９．２４重量％溶解させた水溶液を０．０４ｍＬ／分の流速で滴下できるように予め調整した。フラスコの内温を９０℃に昇温した後、ラジカル重合開始剤として３０％過酸化水素水溶液（和光特級）２．１部（０．６３ｇ）加え、ただちに定量ポンプでラジカル重合性化合物と１，４−ナフトキノンの混合液とラジカル発生促進還元剤の水溶液の滴下を行った。ラジカル重合性化合物と１，４−ナフトキノンの混合液とラジカル重合促進剤の水溶液の滴下は、３.５時間行い、そののちも内温を９０℃に３時間保持した。また、重合開始から１時間目、２時間目、３時間目、４時間目、５時間目にさらに３０％過酸化水素水溶液を２．１（０．６３ｇ）部ずつ追添加を行った。
【０１２２】
得られた重合溶液を所定濃度でテトラヒドロフラン（和光特級）に溶解させ、検出器として、屈折率計（ＲＩ）（日本分光製ＲＩ−２０３１）、多波長紫外線分光計（日本分光製ＭＤ−２０１０）、およびＧＰＣカラム（昭和電工製Ｓｈｏｄｅｘ  ＧＰＣ  ＫＦ−８０６Ｌ）を備えたゲルパーミエーションクロマトグラフィー（日本分光製）を用い生成ポリマーのキャラクタリゼーションを行った。このうち検出器として屈折率計を用い、生成ポリマーの平均分子量、その分布を測定した。また、ポリマーへの転化率を算出する為に、残存するラジカル重合性化合物の定量を高速液体クロマトグラフィー（日本分光製）で行った。得られた重合溶液からポリマーを除去する為にセップパックプラスｔＣ１８（ウオターズ製）で前処理を行った後、分離カラムＩｎｅｒｔｓｉｌ−Ｃ８（ジーエルサイセンス製）、ＵＶ検出器（日本分光製８７５ＵＶ）を備えた高速液体クロマトグラフィーで残存するラジカル重合性化合物の量を測定し、転化率を算出した。測定結果を表１に示した。
【０１２３】
（実施例２）重合制御剤１，４−ナフトキノンの連続添加（２）
縮合多環芳香族骨格を有する重合制御剤の添加量を１．５部（０．４５ｇ）とし、ラジカル重合促進剤の水溶液の滴下速度を０．１６ｍＬ／分とし、ラジカル重合開始剤として始めから仕込んだ３０％過酸化水素水溶液（和光特級）２．１部（０．６３ｇ）を８．４部（２．５２ｇ）とし、重合開始から１時間目、２時間目、３時間目、４時間目、５時間目に２．１（０．６３ｇ）部ずつ追添加した。３０％過酸化水素水溶液の追添加量を８．４部（２．５２ｇ）としたほかは、実施例１と同様の操作を行い、測定結果を表１に示した。
【０１２４】
（実施例３）重合制御剤１，４−ナフトキノンの連続添加（３）
重合開始から１時間目、２時間目、３時間目、４時間目、５時間目に３０％過酸化水素水溶液を２．１（０．６３ｇ）部ずつの追添加を行わなかったほかは、実施例１と同様の操作を行い、測定結果を表１に示した。
【０１２５】
（実施例４）重合制御剤１，４−ナフトキノンの連続添加（４）
コンデンサー、攪拌翼、温度計、温調器、窒素供給ラインを備えた３００ｍＬのセパラブルフラスコに脱イオン水４００部（１２０ｇ）と界面活性剤としてデシルベンゼンスルホン酸ナトリウム１部（０．３ｇ）を加え、２００ＲＰＭの速度で攪拌しながら窒素を２０分間、２０ｍＬ／分の速度で通気しフラスコ内部を窒素置換した。一方、３台の定量ポンプを用意し、それぞれを定量ポンプＡ、Ｂ およびＣとする。定量ポンプＡにはラジカル重合性化合物として市販のスチレン（和光特級）と市販のアクリル酸ｎ−ブチル（東京化成）を重量比で３：１の割合に混合した溶液１００部（３０ｇ）に本発明の縮合多環芳香族骨格を有する重合制御剤である１，４−ナフトキノンを１.４部（０．４２ｇ）添加した溶液を０．１６ｍＬ／分の流速で滴下できるように予め調整した。定量ポンプＢにはラジカル発生を促進する還元剤（ラジカル重合促進剤）としてＬ−アスコルビン酸（和光特級）を９．２４重量％溶解させた水溶液を０．０８ｍＬ／分の流速で滴下できるように予め調整した。定量ポンプＣにはラジカル重合開始剤として３０％過酸化水素水溶液（和光特級）を脱イオン水で１０重量％にした水溶液を０．０８ｍＬ／分の流速で滴下できるように予め調整した。フラスコの内温を９０℃に昇温した後、定量ポンプでラジカル重合性化合物と１，４−ナフトキノンの混合液とラジカル重合促進剤の水溶液及びラジカル重合開始剤の水溶液の滴下を行った。ラジカル重合性化合物と１，４−ナフトキノンの混合液の滴下は３．５時間行い、ラジカル重合促進剤の水溶液とラジカル重合開始剤の水溶液の滴下は５．５時間行った。滴下終了後も、内温を９０℃に１時間保持した。
得られた重合溶液を実施例１と同様にＧＰＣで測定を行い、その結果を表１に示した。
【０１２６】
（実施例５）重合制御剤１，４−ナフトキノンの連続添加（５）
ラジカル重合促進剤の水溶液とラジカル重合開始剤の水溶液の滴下時間を３．５時間とし、ラジカル重合促進剤の水溶液の滴下速度を０．０６ｍＬ／分としたほかは、実施例４と同様の操作を行い、測定結果を表１に示した。
【０１２７】
（実施例６）重合制御剤１，４−ナフトキノンの連続添加及び熱ラジカル重合開始剤（ペルオキソ二硫酸カリウム）の補償添加
コンデンサー、攪拌翼、温度計、温調器、窒素供給ラインを備えた３００ｍＬのセパラブルフラスコに脱イオン水５６７部（１７０ｇ）と界面活性剤としてデシルベンゼンスルホン酸ナトリウム１部（０．３ｇ）を加え、２００ＲＰＭの速度で攪拌しながら窒素を２０分間、２０ｍＬ／分の速度で通気しフラスコ内部を窒素置換した。一方、２台の定量ポンプ、定量ポンプＡおよびＢを用意する。定量ポンプＡにはラジカル重合性化合物として市販のスチレン（和光特級）と市販のアクリル酸ｎ−ブチル（東京化成）を重量比で３：１の割合に混合した溶液１００部（３０ｇ）に本発明の縮合多環芳香族骨格を有する重合制御剤である１，４−ナフトキノンを１．４部（０．４２ｇ）添加した溶液を０．１９ｍＬ／分の流速で滴下できるように予め調整した。定量ポンプＢにはラジカル重合開始剤として熱ラジカル重合開始剤であるペルオキソ二硫酸カリウム（和光純薬）を４．５重量％溶解させた水溶液を０．０７ｍＬ／分の流速で滴下できるように調整した。ここで、開始ラジカル濃度を制御するために、分解により消失される熱ラジカル重合開始剤の量を補填すべく連続滴下を施した。熱ラジカル重合開始剤の消費は熱による分解のみと仮定し、下記式（１）及び式（２）より熱ラジカル重合開始剤の残存量を計算し、添加したラジカル重合開始剤の濃度を維持するような流速で熱ラジカル重合開始剤水溶液を連続添加した。フラスコの内温を８０℃に昇温した後、熱ラジカル重合開始剤としてペルオキソ二硫酸カリウム（和光純薬）を３部（０．９ｇ）添加し、２台の定量ポンプでラジカル重合性化合物と１，４−ナフトキノンの混合液とラジカル重合開始剤水溶液の滴下を行った。ラジカル重合性化合物と１，４−ナフトキノンの混合液と熱ラジカル重合開始剤水溶液の滴下は３時間行い、その後も内温を８０℃に３時間保持した。その後、得られた重合溶液を実施例１と同様にＧＰＣで測定を行い、その結果を表１に示した。
【０１２８】
熱ラジカル重合開始剤を用いたポリマーの合成にあたり、熱ラジカル重合開始剤は熱により分解していくが、分解により残存する熱ラジカル重合開始剤量を国際公開２０１１／１５５５５６号公報を参考にして以下の式（１）及び（２）に従い算出した。なお、熱ラジカル重合開始剤は熱によってのみ分解するものと仮定して計算した。
【０１２９】
【数１】
2015164995.tif 000007
【０１３０】
【数２】
2015164995.tif 000008
【０１３１】
（比較例１）
縮合多環芳香族骨格を有する重合制御剤を加えなかったほかは、実施例１と同様の操作を行い、測定結果を表１に示した。
【０１３２】
【表１】
2015164995.tif 000009
【０１３３】
実施例１乃至６と比較例１より明らかなように、本発明の縮合多環芳香族骨格を有する重合制御剤の存在下にラジカル重合させることにより、分子量分布も狭小に維持しながら、分子量を低下させることができることが分かる。また、実施例１及び２より明らかなように、ラジカル重合開始剤の濃度を制御することにより、転化率を下げることなく分子量を低下させることができることが分かる。さらにまた、実施例４及び５から明らかなように、ラジカル重合開始剤を連続添加することにより、ラジカル重合促進剤の添加量を減らしても転化率を落とすことなく分子量を低下させることができることが分かる。さらに、実施例６から明らかなように、熱ラジカル重合開始剤を用いても系内の開始ラジカル濃度を制御することにより高い転化率を維持したまま分子量を低下させることができることが分かる。
【０１３４】
（実施例７）ラジカル重合性化合物をメタクリル酸メチルとアクリル酸ｎ−ブチルの重量比で１：１に、ラジカル重合開始剤をペルオキソ二硫酸カリウムに変更して、重合制御剤１，４−ナフトキノンの連続添加することによる分子量分布狭小化
コンデンサー、攪拌翼、温度計、温調器、窒素供給ラインを備えた３００ｍＬのセパラブルフラスコに脱イオン水５６７部（１７０ｇ）と界面活性剤としてデシルベンゼンスルホン酸ナトリウム１部（０．３ｇ）を加え、２００ＲＰＭの速度で攪拌しながら窒素を２０分間、２０ｍＬ／分の速度で通気しフラスコ内部を窒素置換した。一方、１台の定量ポンプ、定量ポンプＡを用意する。定量ポンプＡにはラジカル重合性化合物として市販のメタクリル酸メチル（和光特級）と市販のアクリル酸ｎ−ブチル（東京化成）を重量比で１：１の割合に混合した溶液１００部（３０ｇ）に本発明の縮合多環芳香族骨格を有する重合制御剤である１，４−ナフトキノンを０．５部（０．１５ｇ）添加した溶液を０．５５ｍＬ／分の流速で滴下できるように予め調整した。フラスコの内温を８０℃に昇温した後、ラジカル重合開始剤としてペルオキソ二硫酸カリウム（和光純薬）を０．５部（０．１５ｇ）添加し、定量ポンプでラジカル重合性化合物と１，４−ナフトキノンの混合液の滴下を行った。ラジカル重合性化合物と１，４−ナフトキノンの混合液の滴下は１時間行い、その後も内温を８０℃に１時間保持し、重合を完結させた。その後、得られた重合溶液を実施例１と同様にＧＰＣで測定を行い、その結果を表２に示した。
【０１３５】
（比較例２）ラジカル重合性化合物をメタクリル酸メチルとアクリル酸ｎ−ブチルの重量比で１：１に、ラジカル重合開始剤をペルオキソ二硫酸カリウムに変更して、連鎖移動剤をｎ−ドデシルメルカプタンとした例
ラジカル重合性化合物を滴下せずにフラスコに一括添加し、重合制御剤として１，４−ナフトキノンの代わりにｎ−ドデシルメルカプタンを添加したほかは、実施例７と同様の操作を行い、重合を完結させた。測定結果を表２に示した。
【０１３６】
【表２】
2015164995.tif 000010
【０１３７】
実施例７と比較例２より明らかなように、本発明の縮合多環芳香族骨格を有する重合制御剤の存在下にラジカル重合させることにより、高い転化率を維持したまま分子量分布を狭小に維持し、分子量を低下させることができることが分かる。